Accumulateur électrochimique (A) métal-ion comprenant au moins une cellule électrochimique constituée d’une cathode (2), d’une anode (3) et d’un électrolyte solide (1) agencé entre la cathode (2) et l’anode (3), la(les) cellule(s) définissant un faisceau électrochimique (F) de forme allongée selon un axe longitudinal (X), l’électrolyte solide présentant au moins une zone (12), agencée à au moins l’une des extrémités latérales extérieures du faisceau électrochimique (F), dont la température de fusion est inférieure au reste (12) de l’électrolyte solide. Accumulateur selon la revendication 1, la zone (12) de l’électrolyte solide à température de fusion inférieure au reste (12) de l’électrolyte solide s’étendant sur au moins une partie de la hauteur du faisceau électrochimique entre la portion de cathode(s) et la portion d’anode(s) délimitant l’extrémité latérale extérieure du faisceau électrochimique. Accumulateur selon la revendication 1, la zone (12) de l’électrolyte solide à température de fusion inférieure au reste (12) de l’électrolyte solide s’étendant sur au moins une partie de la hauteur du faisceau électrochimique entre la portion de cathode(s) ou d’anode(s) et une électrode supplémentaire délimitant l’extrémité latérale extérieure du faisceau électrochimique, l’électrode supplémentaire présentant une résistance électrique supérieure à la résistance interne initiale du faisceau électrochimique. Accumulateur selon la revendication 3, la résistance électrique de l’électrode supplémentaire étant supérieure d’au moins 0,5Ω. à la résistance interne initiale du faisceau électrochimique. Accumulateur selon la revendication 3 ou 4, l’électrode supplémentaire présentant une résistance thermique au moins égale à 30W/mK Accumulateur selon l’une des revendications 3 à 5, l’électrode supplémentaire comprenant un mélange de charges électriques et d’un liant et/ou un film métallique ayant subi de préférence un traitement de surface. Accumulateur selon l’une des revendications précédentes, la température de fusion de la zone étant inférieure d’au moins 20% à celle du reste de l’électrolyte solide. Accumulateur selon l’une des revendications précédentes, la zone de l’électrolyte solide étant à base d’un mélange de poly(oxyde d’éthylène) (POE) et de polyfluorure de vinylidène (PVDF) à 3% en poids tandis que le reste de l’électrolyte solide est à base d’un mélange de poly(oxyde d’éthylène) (POE) et de polyfluorure de vinylidène (PVDF) à 10% en poids. Accumulateur selon l’une des revendications précédentes, le faisceau électrochimique (5) étant constitué d’une seule cellule électrochimique, obtenu par enroulement, la zone de l’électrolyte solide à température de fusion inférieure au reste de l’électrolyte solide étant celle située à l’extrémité extérieure de l’enroulement. Accumulateur selon l’une des revendications 1 à 8, le faisceau électrochimique comprenant un empilement de cellules électrochimiques élémentaires comprenant chacune une cathode (2), une anode (3), et un électrolyte solide (1) intercalé entre l’anode et la cathode, la zone de l’électrolyte solide à température de fusion inférieure au reste des électrolytes solides étant constituée par au moins un des deux électrolyte solides à l’extrémité extérieure de l’empilement. Accumulateur selon l’une des revendications précédentes, comprenant : un boîtier (6) agencé pour contenir de manière étanche le faisceau électrochimique, deux bornes (4, 5) de sortie courant reliées chacune à l’une ou l’autre de l’(des) anode(s) et de la (des) cathode(s), une des bornes dite première borne (2) traversant une paroi du boîtier (6) et étant isolée électriquement de celui-ci. Accumulateur selon l’une des revendications précédentes, l’accumulateur étant de forme générale cylindrique ou prismatique. Accumulateur selon l’une des revendications précédentes, constituant un accumulateur Li-ion dans lequel : - le matériau d’anode(s) est choisi dans le groupe comportant le graphite, le lithium, l’oxyde de titanate Li 4 TiO 5 O 12 ; - le matériau de cathode(s) est choisi dans le groupe des composés d’intercalation/insertion de type LiMO 2 avec M représentant Co, Ni ou Mn ; LiM’ 2 O 4 avec M’ représentant Ni ou Mn ; LiM’’PO 4 avec M’’ représentant Fe, Co, Mn ou Ni.